СПОСОБ МОДИФИКАЦИЙ ДВУОКИСИ КРЕМНИЯ

Известен способ модификации поверхности кремнеземного наполнител  спиртом с применением в качестве катализатора галоидводородных кислот.
Однако резиновые смеси, полученные с использованием двуокиси кремни , модифицированной известным способом характеризуютс  повышенной скоростью структурировани .
С целью улучшени  свойств наполнител  и резиновых смесей, полученных с применением этого наполнител , предлагают способ модификации кремнезема одноатомным спиртом с примесью органохлорсиланов.
По предложенному способу процесс модификации осуществл ют в закрытом реакторе с нагревательной рубашкой и обратным холодильником, где смешивают дисперсный кремнезем, предварительно активированный прокаливанием при 350-400°С в течение 4-6 час, с одноатомным спиртом и органохлорсиланами в количестве соответственно спирта до 50з/о и органохлорсилана 1 - Юо/о от веса кремнезема.
После тщательного перемешивани  смесь выдерживают при температуре, на 20-80°С превышающей температуру кипени  спирта в течение 3-5 час.
Остаток непрореагировавшего спирта отгон ют под вакуумом, избыточную кислотность поверхности кремнезема нейтрализуют 0,Ш раствором щелочи до рН 6,8-7,2.
Затем наполнитель промывают водой и высушивают.
Пример. 100 г дегидратированного кремнезема смешивают с 25 а изоамилового спирта и 2 г диметилхлорсилана. Смесь выдерживают в реакторе с обратным холодильником при температуре 150°С в течение 5 час, после чего избыток спирта отгон ют под вакуумом.
Гидрофобный продукт нейтрализуют О,IN раствором NaOH, промывают водой и высушивают при 120-150°С.
Предмет изобретени
Способ модификации двуокиси кремни  обработкой поверхности одноатомным спиртом в присутствии катализатора, отличающийс  тем, что, с целью улучшени  свойств, поверхность двуокиси кремни  обрабатывают спиртом при температуре на 20-80°С выше егс температуры кипени  с применением в качестве катализатора органохлорсиланов в количестве 1 - Юо/о от веса кремнезема.